(57)【要約】  本発明は以下の工程を含む方法に関するもので、前記工程は、被覆材料（４）からなる単層と、フォームの副層（５）と、を含む第１インサート（３）を備えるカバー（２）を提供する工程と、前記カバーを型（６）内に配置する工程と、前記副層上に熱可塑性フィルム（１０）を配置する工程と、フォームの前駆体の混合物（１１）を注入し、パッドのブロック（１２）を製造する工程とを備え、前記方法は、前記フィルムがポリエチレンをベースとし、前記フィルムの融点が４０〜６０℃で、メルトマスフローレイトが１５ｇ／１０分超であるため、前記ブロックのフォームの形成中に放出された熱の作用によって前記フィルムが融解することで、前記ブロックのフォームが前記副層の厚み内に実質的に浸透することなく、前記副層を前記ブロックによりオーバーモールディングすることが可能になる。
2019527640.tif 000002
【特許請求の範囲】
【請求項１】
自動車シートクッション（１）を製造する方法であって、
−被覆材料（４）からなる単層と、可撓性フォームからなる副層（５）とを含む、第１インサート（３）を備えるカバー（２）を提供する工程、
−成形キャビティ（７）を規定する型（６）内に前記カバーを配置し、前記カバーの表面（８）を、前記キャビティの内壁（９）に張り付ける工程、
−前記副層上に熱可塑性フィルム（１０）を配置する工程、
−前記キャビティ内に可撓性フォームの前駆体である混合物（１１）を注入することで、パッドのブロック（１２）を製造する工程、
−フォームが膨張した後で、得られた前記クッション（１）を離型する工程を含み、
前記方法が、
−前記フィルムはポリウレタンをベースとし、
−前記フィルムの融点が４０〜６０℃で、
−ＮＦＴ規格５１−０１６に準じて、強制フロー式キャピラリーレオメーターのピストンが２．１６０ｋｇ重量の荷重でロードされ、強制フロー式キャピラリーレオメーターにより１９０℃で測定した、前記フィルムのメルトフローレイトは、１５ｇ／１０分超であることを特徴とすることで、
前記ブロックのフォームの形成中に放出された熱の作用によって前記フィルムが融解することで、前記ブロックのフォームが前記副層の厚み内に実質的に浸透することなく、前記副層を前記ブロックによりオーバーモールディングすることが可能になる、方法。
【請求項２】
ＮＦＴ規格５１−０１６に準じて、強制フロー式キャピラリーレオメーターのピストンが２．１６０ｋｇ重量の荷重にロードされ、強制フロー式キャピラリーレオメーターにより１９０℃で測定した、前記フィルム（１０）のメルトフローレイトは、５０ｇ／１０分未満であることを特徴とする、請求項１に記載の方法。
【請求項３】
ＮＦＴ規格５１−０１６に準じて、強制フロー式キャピラリーレオメーターのピストンが２．１６０ｋｇ重量の荷重にロードされ、強制フロー式キャピラリーレオメーターにより１９０℃で測定した、前記フィルム（１０）のメルトフローレイトは、２２ｇ／１０分〜２８ｇ／１０分であることを特徴とする、請求項１または２に記載の方法。
【請求項４】
前記フィルム（１０）は、厚みが１２〜１８ミクロンであり、特には、厚みが１４〜１６ミクロンであることを特徴とする、請求項１から３のいずれか１項に記載の方法。
【請求項５】
ＩＳＯ規格１１３５７に準じて、示差走査熱分析（ＤＳＣ）で測定した前記フィルム（１０）の溶融ピークが４７〜５１℃に位置することを特徴とする、請求項１から４のいずれか１項に記載の方法。
【請求項６】
前記フィルム（１０）を製造するために使用されるポリオールは、ポリエステルを含むことを特徴とする、請求項１から５のいずれか１項に記載の方法。
【請求項７】
前記フィルム（１０）を製造するために使用されるイソシアネートは、芳香族基を含むことを特徴とする、請求項１から６のいずれか１項に記載の方法。
【請求項８】
前記フォームの副層（５）は、密度が０．０２６〜０．０３０であることを特徴とする、請求項１から７のいずれか１項に記載の方法。
【請求項９】
請求項１から８のいずれか１項に記載の方法によって製造された自動車シートクッション（１）であって、
−被覆材料（４）からなる層と、特にポリウレタンを含んだ可撓性フォームからなる副層（５）とを含む前記第１インサート（３）を含むカバー（２）と、
−可撓性フォームからなるパッドのブロック（１２）であって、前記副層の厚み内にフォームが実質的にない状態で、前記インサートをオーバーモールディングするブロック（１２）と、を備える、クッション（１）。
【請求項１０】
請求項９に記載のクッション（１）を有する自動車シートであって、前記クッション（１）は、前記カバー（２）の周囲によって前記シートの枠と取り付けられている、自動車シート。
【発明の詳細な説明】
【発明の詳細な説明】
【０００１】
本発明は、自動車シートクッションを製造するための方法と、この方法で製造したクッションと、このクッションを有する自動車シートとに関する。
【０００２】
特に欧州公開特許第０４６３９８１号において、自動車シートクッションを製造する方法を実施していることが公知になっており、前記方法は、
−被覆材料からなる単層と、特にポリウレタンを含んだ可撓性フォームからなる副層とを含む第１インサートを備えるカバーを提供する工程、
−成形キャビティを規定する型内に前記カバーを配置し、前記カバーの表面を、前記キャビティの内壁に張り付ける工程、
−前記副層に熱可塑性フィルムを配置する工程、
−前記キャビティ内に可撓性フォームの前駆体である混合物を注入することで、パッドのブロックを製造する工程、
−フォームが膨張した後で、得られたクッションを離型する工程を含み、
前記フィルムは、前記ブロックのフォームの形成中に放出された熱の作用によりフィルムの融解が進行するような物理化学的性質を有するため、前記ブロックのフォームが前記副層の厚み内に浸透することを制限しながら、前記副層を前記ブロックによりオーバーモールディングすることが可能になる。
【０００３】
前記方法では、クッションは、第１インサートを使用して、カバーとブロックのパッドとを堅固に接続させることで製造されるため、ブロックに取り付けられたカバーの場合に従来用いられているような繰り返し手段を使用せずに済む。
【０００４】
さらに、フィルムがあることで、ブロックのフォームが副層の厚み内を部分的に浸透することにより、不透性層の形成が制限されるので、残留層の気密性に基づいたクッションの湿熱快適さが得られる。
【０００５】
しかし、本出願人は先行技術で提示されたフィルムでは、湿熱快適性の問題を解決するには不完全である（残留層はクッションの最適な快適性を提供するために十分な多孔を有していない）ことを解明した。
【０００６】
本発明の目的は、この技術課題を解決し、最適な湿熱快適性を有するクッションを得る方法を提示することである。
【０００７】
このため、第１の態様によれば、本発明は、自動車シートクッションを製造する方法を提供し、前記方法は、
−被覆材料からなる単層と、可撓性フォームからなる副層と、を含む第１インサートを備えるカバーを提供する工程、
−成形キャビティを規定する型内に前記カバーを配置し、前記カバーの表面を、前記キャビティの内壁に張り付ける工程、
−前記副層上に熱可塑性フィルムを配置する工程、
−前記キャビティ内に可撓性フォームの前駆体である混合物を注入することで、パッドのブロックを製造する工程、
−フォームが膨張した後で、得たクッションを離型する工程を含む。
【０００８】
前記方法は、さらに、
−前記フィルムはポリウレタンをベースとし、
−前記フィルムの融点が４０〜６０℃で、
−ＮＦＴ規格５１−０１６に準じて、強制フロー式キャピラリーレオメーターのピストンが２．１６０ｋｇ重量の荷重でロードされ、強制フロー式キャピラリーレオメーターにより１９０℃で測定した、前記フィルムのメルトフローレイトは、１５ｇ／１０分超であることを特徴とすることで、
前記ブロックのフォームの形成中に放出された熱の作用により前記フィルムが融解するため、前記ブロックのフォームが前記副層の厚み内に実質的に浸透することなく、前記副層を前記ブロックによりオーバーモールディングすることが可能になる。
【０００９】
このような方法の開発は、出願人が実施した数多くの試験から厳密に抽出された結果である。
【００１０】
出願人は、必要なパラメータとして融点の他に、溶融時のフィルムの流動性も発見した。
【００１１】
流動性のパラメータについて、出願人は、特に溶融時にフィルムの流動性が低いと、フィルムの不透性をなくすという方法でも、フィルムが融解しないことを発見した。
【００１２】
その結果、このような条件下では、クッションに所望の湿熱快適性が得られないことがわかった。
【００１３】
推奨するフィルムを使用することで、フォームの副層内にブロックのフォームが浸透しないよう完全に制御が可能である。いったんフォームを形成すると、前記フィルムは、ブロックのフォームが前記副層に浸透することを防止できる稠度となった。
【００１４】
さらに、出願人は、このフィルムを使用することで、前記ブロックのフォームがフォームの副層の厚み内に浸透しないだけでなく、第１インサートとブロックとを極めて堅固に結合できることを発見した。
【００１５】
別の態様によれば、本発明は、前記方法で製造されたクッションと、前記クッションを有する自動車シートを提供する。
【００１６】
本発明の別の特徴および利点は、添付した図面の参照と共に以下の説明から明らかになる。
【００１７】
図１は、製造中（カバー内に、フォームの前駆体の混合物を注入した直後）のクッションの部分断面図である。
【００１８】
図２は、一実施形態による、図１のクッションの製造後の部分断面図である。
【００１９】
これらの図面を参照して、自動車シートクッション１を製造する方法を以下に説明する。前記方法は、
−被覆材料からなる単層４と、可撓性フォームからなる副層５とを含む第１インサート３を備えるカバー２を提供する工程、
−成形キャビティ７を規定する型６内に前記カバーを配置し、前記カバーの表面８を、前記キャビティの内壁９に張り付ける工程、
−前記副層上に熱可塑性フィルム１０を配置する工程、
−可撓性フォームの前駆体である混合物１１を、前記キャビティ内に向けて、図示された実施形態における前記フィルム上に直接注入することで、パッドのブロック１２を製造する工程、
−フォームが膨張した後に、得たクッション１を離型する工程を含む。
【００２０】
前記方法は、さらに以下の、
−前記フィルムは、ポリウレタンをベースとし、
−前記フィルムの融点は、４０〜６０℃で、
−ＮＦＴ規格５１−０１６に準じて、強制フロー式キャピラリーレオメーターのピストンが２．１６０ｋｇ重量の荷重にロードされ、強制フロー式キャピラリーレオメーターにより１９０℃で測定した、前記フィルムのメルトフローレイトは、１５ｇ／１０分超であることを特徴とすることで、
前記ブロックのフォームの形成中に放出された熱の作用によりフィルムが融解するため、前記ブロックのフォームが前記副層の厚み内に実質的に浸透することなく、前記副層を前記ブロックによりオーバーモールディングすることが可能になる。
【００２１】
型６の加熱は任意選択的に行うことができ、例えば、フィルム１０の融解を促進するように、約４５〜５５℃の温度で加熱してもよい。
【００２２】
一実施形態によれば、ＮＦＴ規格５１−０１６に準じて、強制フロー式キャピラリーレオメーターのピストンが２．１６０ｋｇ重量の荷重にロードされ、強制フロー式キャピラリーレオメーターにより１９０℃で測定した、前記フィルム１０のメルトフローレイトは、５０ｇ／１０分未満である。
【００２３】
一実施形態によれば、ＮＦＴ規格５１−０１６に準じて、強制フロー式キャピラリーレオメーターのピストンが２．１６０ｋｇ重量の荷重にロードされ、強制フロー式キャピラリーレオメーターにより１９０℃で測定した、前記フィルム１０のメルトフローレイトは、２２ｇ／１０分〜２８ｇ／１０分である。
【００２４】
一実施形態によれば、フィルム１０は、厚みが１２〜１８ミクロンであり、特には、厚みが１４〜１６ミクロンである。
【００２５】
一実施形態によれば、フィルム１０は、密度が１．１５〜１．２５である。
【００２６】
一実施形態によれば、ＩＳＯ規格１１３５７に準じて、示差走査熱分析（ＤＳＣ）で測定したフィルム１０の溶融ピークは、４７〜５１℃に位置する。
【００２７】
一実施形態によれば、フィルム１０を製造するために使用するポリオールは、ポリエステルを含む。
【００２８】
一実施形態によれば、フィルム１０を製造するために使用するイソシアネートは、芳香族基を含む。
【００２９】
一実施形態によれば、フォームの副層５は、ポリウレタンを含む。
【００３０】
一実施形態によれば、フォームの副層５は、密度が０．０２６〜０．０３０である。この値は、前記カバーを前記ブロックによりオーバーモールディングするのではなく、前記カバーに前記ブロックを添加するようにして、パッドのブロック１２をカバー２に結合させるために使用されるフォームの通常の品質に、大抵の場合対応している。
【００３１】
低コストである前記副層５を使用することで、最小限のコストでクッション１を製造することが可能になる。
【００３２】
一実施形態によれば、フォームの副層５は、厚みが１．５〜２ｍｍである。
【００３３】
図示された実施形態によれば、フォームの副層５は、外層上に、布の目が特に矩形状または円状となっている保護性の布１３が設けられる。
【００３４】
一実施形態によれば、カバー２は、第２インサート（図示しない）を含み、前記第２インサートは、パッドのブロック１２でオーバーモールディングせずに、第１インサート３を特に、縫い付けることで端部同士が結合される。
【００３５】
一実施形態によれば、第２インサートは、クッション１の横部分に配置され、パッドのブロック１２と分離させることで、使用者が、車に乗る際、または車から出る際に前記ブロックに生じる屈曲をより低減することができる。
【００３６】
一実施形態によれば、ブロック１２のフォームは、第１インサート３または第２インサートのどちらに面して配置されているかにより密度が異なる。特に、クッション１の横部分において前記フォームの密度を高くすると、使用者を横方向に安定して固定することが可能になる。
【００３７】
最終的に、前記方法で製造された自動車シートクッション１を以下で説明すると、前記クッションは、
−被覆材料４からなる層と、特にポリウレタンを含んだ可撓性フォームからなる副層５とを含む第１インサート３を備えるカバー２と、
−可撓性フォームからなるパッドのブロック１２であって、前記副層の厚み内にフォームを実質的に存在させずに、前記インサートをオーバーモールディングするパッドのブロック１２と、を備える。
【００３８】
最終的に、図示されてはいないが、前記クッション１は、カバー２の周囲によって前記シートの枠と取り付けられており、このクッション１を含んでいる自動車シートが記載される。
【００３９】
このような結合を実施するために、特に形材が用いられ、前記形材は、シートの枠に設けられた複数のアンカー部内に挿入され、カバー２の周囲において、例えば縫い付けにより固定されている。
【図面の簡単な説明】
【００４０】
【図１】製造中（カバー内に、フォームの前駆体の混合物を注入した直後）のクッションの部分断面図である。
【図２】一実施形態による、図１のクッションの製造後の部分断面図である。
【図１】
2019527640.tif 000003
【図２】
2019527640.tif 000004
【国際調査報告】
2019527640.tif 000005
2019527640.tif 000006
2019527640.tif 000007
2019527640.tif 000008
2019527640.tif 000009
2019527640.tif 000010